(57)【要約】【課題】界面活性剤を添加物として含有するスキー、スノーボード及び、スノースクート等の生塗り用ワックス（請求項１）と、界面活性剤を添加物として含有するホットワックス（請求項２）を提供する。【解決手段】界面活性剤をソール部分に塗布することで、ソールに水膜を作り摩擦係数を低下させ、それによりスキー板、スノーボード、及びスノースクート等の滑走性能を向上させるようにした生塗り用ワックス。  界面活性剤をホットワックスに添加する事で、生塗り用ワックスよりも耐久性に優れたホットワックス。【特許請求の範囲】
【請求項１】
界面活性剤を添加物として含有する、スキー、スノーボード、スノースクート等の生塗り用ワックス。
【請求項２】
界面活性剤を添加物として含有する、スキー、スノーボード、スノースクート等のホットワックス。
【発明の詳細な説明】
【技術分野】
【０００１】  本発明は、界面活性剤を添加したスキー、スノーボード及びスノースクート等のワックスに関するものである。
【背景技術】
【０００２】  スキー板やスノーボード等は、主に雪面を滑走する目的で作られているが、より快適に滑走するために、ソール（滑走面）等にワックスを塗布することが古くからなされてきた。
また、近年では雪面ではなく、人工的に作られたブラシ（プラスノーやピスラボ等）の上をスキー板などで滑走することも行なわれている。
スキーワックスは、市販製品の全てが、パラフィン等の鉱物油、牛脂などの油脂成分をベースにして金属石鹸、シリコーン樹脂粉末、ポリテトラフルオロエチレン（ＰＴＦＥ）を一例とするフッ素樹脂粉末、その他の潤滑性能を持つ物質を混合配合したもの等が提供されてきた。
それら従来のワックスの目的は、良好な滑走性の実現であり、その手段として、摩擦係数のより低い素材や、撥水性に富んだ素材が利用されてきた。【０００３】  本発明者が研究したところ、良好な滑走性の実現には界面活性剤が有用であることがわかった。上記従来のワックスは、撥水性の高い素材を塗ることで、ソールに付着した余分な水分を排除して良好な滑走を目指すか、摩擦係数の低い素材を塗ることで、滑走性を高めたものが主流である。さらに、従来のワックスは、撥水性の高さが、そのままワックスの性能の目安となっており、いかに撥水性を高めるかに努力が払われてきた。水膜の形成については、ほとんど省みられる事がなかった。
そこで、界面活性剤により水膜を形成して良好な滑走性を目指すワックスを提供する。
界面活性剤には、水の表面張力を弱め、ぬれ性を増す効果と、水と界面活性剤が混ざることにより、滑りをよくする性質があることは古くから知られている。【０００４】  界面活性剤の種類には、アルキルモノグリセリルエーテル、ポリオキシエチレンアルキルエーテル、アルキルポリグルコシド、アルキルジメチルアミンオキシド、アルキルカルボキシベタイン、アルキルポリオキシエチレン硫酸塩、アルキルベンゼンスルホン酸塩、モノアルキルリン酸塩、アルキルトリメチルアンモニウム塩、ジアルキルジメチルアンモニウム塩、アルキルベンジルジメチルアンモニウム塩、モノアルキル硫酸塩、脂肪酸ソルビタンエステル、脂肪酸ナトリウム、脂肪酸ジエタノールアミド等が知られている。【０００５】  さて、スキーがどうして雪の上を滑るのかについては、未だに完全に解明されていないが、解っていることは、水分が滑走を助けている事と、水分が完全に失われた状態では、極めて滑りが悪くなることである。例えば、雪温でマイナス２０度以下になると、雪面の水分はすべて凍結していまい、滑りが非常に悪くなることが知られている。
これは当然で、ソールと雪（氷など）との間に、水分が入る境界摩擦の状態が、水分が失われる事で直接ソールと雪（氷など）同士が触れあい、擦れあう乾燥摩擦の状態になるからである。
このような状態では、摩擦による抵抗が増大し、良好な滑走性は望めない。
この滑りが悪くなる現象は、ブラシの上ではより深刻に現れる。ブラシは石油化学樹脂で作られており、滑走時の摩擦熱で一部が溶けてしまう性質を持っているが、このときソールに水分が無い状態だと、解けたブラシがソールに張り付いて再び固まり、滑走抵抗が著しく増大する。【０００６】  上記のようにスキーやスノーボードが雪面を滑走できるのは、雪面とソールとの間に発生した水分のおかげである。撥水させるのではなく、界面活性剤を利用してソール上にムラ無く広い水膜を作り、なるべく、ソールと雪とが直接触れないようにしたほうが良い。
なぜなら、ソールと雪（氷など）との乾燥摩擦よりも、ソールに直接雪が触れることの少ない境界摩擦の方が、摩擦による抵抗が小さいからである。また、ただ水分をソールと雪面の間に挟んだだけの境界摩擦を目指すだけではなく、できれば流体摩擦を目指したい。
もし、ソールと雪面に、ムラ無く水膜を貼る事ができれば、全くソールと雪が触れない流体摩擦の状態になり、滑走により発生する抵抗を、水の粘性だけにできるからである。
また、ブラシなどを滑走する場合は、ソールの上に水膜が存在すれば、溶けたブラシがソールに張り付くことも防げる。【０００７】  流体摩擦や境界摩擦は、乾燥摩擦よりははるかに抵抗が少ない。そして、スキー等は水分を利用できる環境にあるので、ソールの上に水の膜を作る工夫をしたほうがよい。そこで、界面活性剤を利用したワックスを提供するのが本特許の骨子である。
【発明の開示】
【発明が解決しようとする課題】
【０００８】  解決しようとする問題点は、界面活性剤を添加したワックスをソールに塗布する事で、雪面等に存在する水分による流体摩擦や境界摩擦を起こすことを目的としたワックスを提供することである（請求項１）。
また、界面活性剤をホットワックスに添加することで、雪面等に存在する水分による流体摩擦や境界摩擦を起こすことを目的としたホットワックスを提供することである。（請求項２）
【課題を解決するための手段】
【０００９】  ソールの上に、界面活性剤を添加したワックスを直接塗布することで、雪面に存在する水分を拾ってソールが水分で覆われやすくなり、これにより摩擦係数が低下する。流体摩擦や境界摩擦を起こしやすくすれば、滑走による摩擦は大きく軽減できる。なぜならば、いかに摩擦係数の低い素材、例えばＰＴＦＥなどのフッ素樹脂といえども、乾燥摩擦状態では、水分による流体潤滑には、潤滑性では及ばないからである。【００１０】  上記の界面活性剤を添加したワックスの具体的利用法として、界面活性剤を添加したワックスを直接ソールに塗布する方法（請求項１）と、ホットワックスに添加して塗る方法（請求項２）がある。
界面活性剤を添加したワックス（請求項１）は、液体のシリコーンやフッ素オイル等に、液体状の界面活性剤を混合させるか，粉末状の界面活性剤を混合させることで簡単に製造が可能である。また、シリコーン樹脂粉末やフッ素樹脂粉末などに、液体または粉末上の界面活性剤を混ぜ合わせても製造できる。
上記発明は、簡便にソールに塗れる利点がある反面、滑走時の摩擦や界面活性剤が水に溶けて失われるため、滑走寿命が短い傾向にある。
界面活性剤を添加したホットワックス（請求項２）は、加熱により溶けたパラフィンやポリエチレン等にそのまま混入したあと、冷却するだけで簡単に製造できる。また、ポリエチレンやパラフィンの粉体に、粉体の界面活性剤を混合するだけでも製造できる。
界面活性剤を添加したホットワックス（請求項２）は、請求項１の場合に比べて、簡便に塗れない代わりに、滑走寿命を長く出来る利点がある。なぜなら、ホットワックスとは、パラフィンやポリエチレン（特願２００７−１９５２０４）などの熱可塑樹脂を、熱癒着によりソールに焼き付ける物だからである。したがって、焼付け後は、ソールに癒着したパラフィンやポリチレンなどの熱可塑樹脂の内部に、界面活性剤が混和配合された状態になる。
当然、ソール表面に直接塗布され、ソール表面に付着しているだけの状態よりも、熱により融着している分、耐久性が高い。
【発明の効果】
【００１１】  界面活性剤を添加したワックスを直接ソールに塗布する生塗り用ワックスは、従来のワックスが考慮していなかった水膜による流体摩擦や境界摩擦を実現し、その結果スキー、スノーボード、スノースクート等の滑走性能を向上させた。
また、界面活性剤を添加したホットワックスは、生塗りワックスよりも長時間ソールに定着し、高い滑走性を示した。
【本発明を実施するための最良の形態】
【００１２】  以上のことから、本発明は界面活性剤を添加したスキー、スノーボード、スノースクート等の生塗り用ワックスである。生塗り用ワックスとしては、界面活性剤を添加したワックスを、直接スポンジ等でソールに塗布するのが最良の形態である。（請求項１）
また、界面活性剤をホットワックスに添加すれば、生塗り用ワックスより滑走寿命の長い高いスキー、スノーボード、及びスノースクート等のホットワックスが製造できる。（請求項２）
【実施例１】
【００１３】  界面活性剤２０パーセントにシリコーン８０パーセントを混ぜ合わせて、本発明の生塗り用ワックスとした（請求項１）。この界面活性剤は粉体状の脂肪酸ナトリウムである。混合する事によりワックスは液体状になった。また、比較試験のため、純正の界面活性剤とシリコーンも用意した。【００１４】  上記本発明の生塗り用ワックスを、スキー、スノーボード、テレマークスキー、モノスキーなど、約２０名の板にスポンジで塗布した。塗布の方法は、本発明の生塗り用ワックスをそのままスポンジにつけ、そのスポンジをソールにこすり付ける事により塗布するという単純な方法である。【００１５】  結果、界面活性剤の添加した生塗りワックスは、界面活性剤を含有していないシリコーンより滑ることがわかった。特に水の浮いたような湿雪になるほど滑走性に違いが見られた。
しかも、降雪時にシリコーンだけを塗った被験者は減速感を訴えたが、本発明の生塗りワックスの被験者は、減速感を感じなかった。
また、界面活性剤のみを塗布した被験者の板は、滑走後３００メートルで、滑走性が塗る前の状態に戻ってしまった。
この試験の結果、界面活性剤をそのまま直接ソールに塗布する方法は現実的でないことがわかったが、シリコーン等のワックスに添加することで、良好な滑走性が得られることもわかった。
【実施例２】
【００１６】  実施例１と同じく、シリコーンに界面活性剤を添加したもので、本発明の生塗り用ワックスとした。この界面活性剤は、脂肪酸ナトリウムである。【００１７】  上記本発明の生塗り用ワックスを、スキー板にスポンジで塗布した。塗布の要領は実施例１に準じる。また、この試験のために、全く同一の使用のスキー板を別に用意し、その板には、本発明の生塗り用ワックスを塗布せず、比較試験を行うこととした。試験の内容は、ブラシ（ピスラボ）の敷設された１キロのコースを滑降し、お互いの滑走に掛かった時間を比較するものである。【００１８】  この結果、本発明の生塗りワックスを塗布しなかったスキー板は、溶けたブラシがソールに張り付き滑走が困難になったが、本発明の生塗り用ワックスを塗布したスキー板には、溶けたブラシの張り付きが見られず、良好な滑走性を維持できた。
また、タイム差の計測は、塗布しなかった板が、ブラシの付着により非常に滑りにくい状態になったため、ほとんど不可能であった。
【実施例３】
【００１９】  分子量４０００の低分子ポリエチレン（ＰＥ）８０パーセントと、石鹸２０パーセントからなるワックスを、本発明のホットワックスとした（請求項２）。ポリエチレンを熱で溶かしたあと、界面活性剤を混入し冷却して製造した。この界面活性剤は脂肪酸グリセロールエステルである。ポリエチレンを１５０度の熱で溶かした後、脂肪酸グリセロールエステルを混入して混ぜて冷却して本発明のホットワックスとした。
また、比較試験用に、界面活性剤を全く含まない、分子量４０００の低分子ポリエチレン（ＰＥ）単独によるホットワックスも、製造した。【００２０】  次に、同一の種類のスキー板を二本用意して、上記本発明のホットワックス及び、比較試験用のホットワックスを１３０度に熱したアイロンにより、それぞれスキー板のソール面に熱融着させた。界面活性剤を含有するホットワックスを塗布したスキー板と、ホットワックスそのものを塗布していないスキー板との比較試験では、そこにタイム差が認められたとしても、界面活性剤が影響しているのか、ポリエチレン（ＰＥ）が影響しているのかが、わからないため、ホットワックスに界面活性剤を含有しているものと、していないものとの比較試験を実施した。【００２１】  試験の内容は、同一のコースを滑降し、お互いの滑走に掛かった時間を比較するものである。こうして、本発明のホットワックスを熱融着により塗布したスキー板と、塗布しなかったスキー板により比較試験を実施したところ、塗布しなかったスキー板に比べて、塗布したスキー板は平均１．２倍のスピードで滑走することができた。【００２２】  また、本発明のホットワックスは、生塗り用ワックスと異なり、２０キロ以上滑走したにも関わらず、滑走時の摩擦による剥離が見られなかった。生塗り用ワックスよりも、滑走寿命が長いのも確認された。
また、２０キロ以上滑走した後も、ソールを手で触ったところ、ソールに付着している水が、石鹸水のような手触りになっているのも確認された。
【産業上の利用可能性】
【００２３】  本発明は、一般スキーヤーやスノーボーダー等に円滑な滑走性能を提供できることは勿論、タイムを競う競技において、良好な滑走性を提供できるワックスであるから、その産業上の利用には大きいものがある。
また、ブラシの上をスキー板で滑らせるには必須の発明といえるだろう。